(57)【要約】【課題】発光時の熱安定性、保存安定性、溶剤や樹脂に対する溶解性及び相溶性に優れた発光機能を有する非共役系高分子を用い、発光強度が大きく、発光効率が高く、素子寿命が長く、且つ、製造が容易な有機電界発光素子を提供すること。【解決手段】少なくとも一方が透明または半透明である陽極および陰極よりなる一対の電極間に挾持された一つまたは複数の有機化合物層より構成される電界発光素子において、前記有機化合物層の少なくとも１層が、少なくとも１種以上の非共役系高分子を含有し、前記非共役系高分子の少なくとも一方の末端基が、電子輸送性化合物を有することを特徴とする有機電界発光素子。【選択図】  なし【特許請求の範囲】
【請求項１】
少なくとも一方が透明または半透明である陽極および陰極よりなる一対の電極間に挾持された一つまたは複数の有機化合物層より構成される電界発光素子において、
前記有機化合物層の少なくとも１層が、少なくとも１種以上の非共役系高分子を含有し、前記非共役系高分子の少なくとも一方の末端基が、電子輸送性を有する化合物であることを特徴とする有機電界発光素子。
【請求項２】
前記非共役系高分子が、ポリエステル、ポリエーテルおよびポリウレタンのいずれかであることを特徴とする請求項１に記載の有機電界発光素子。
【請求項３】
前記非共役系高分子の主鎖部分が、正孔輸送性を有することを特徴とする請求項１に記載の有機電界発光素子。
【請求項４】
前記非共役系高分子が、下記一般式（Ｉ−１）および（Ｉ−２）で示される構造から選択された少なくとも１種を部分構造として含む繰り返し単位よりなる非共役系高分子であることを特徴とする請求項１に記載の有機電界発光素子。
【化１】
2005158561.tif 000130
〔一般式（Ｉ−１）および（Ｉ−２）において、Ａｒは置換もしくは未置換の１価のベンゼン環、置換もしくは未置換の芳香環数２〜１０の１価の多核芳香族炭化水素、置換もしくは未置換の芳香環数２〜１０の１価の縮合芳香族炭化水素、または、置換もしくは未置換の１価の芳香族複素環を表し、Ｘは置換もしくは未置換の２価のベンゼン環、置換もしくは未置換の芳香環数２〜１０の２価の多核芳香族炭化水素、置換もしくは未置換の芳香環数２〜１０の２価の縮合芳香族炭化水素、または、置換もしくは未置換の２価の芳香族複素環を表し、Ｔは炭素数１〜６の２価の直鎖状炭化水素基、または、炭素数２〜１０の２価の分枝鎖状炭化水素基を表し、ｋ、ｉ、ｊは０または１の整数を表す。〕
【請求項５】
前記有機化合物層が、少なくとも、発光層と、電子輸送層および／または電子注入層とから構成され、前記発光層が、前記非共役系高分子を少なくとも１種以上含有することを特徴とする請求項１に記載の有機電界発光素子。
【請求項６】
前記有機化合物層が、少なくとも、発光層と、正孔輸送層および／または正孔注入層とから構成され、前記発光層が、前記非共役系高分子を少なくとも１種以上含有することを特徴とする請求項１に記載の有機電界発光素子。
【請求項７】
前記有機化合物層が、少なくとも、発光層と、正孔輸送層および／または正孔注入層と、電子輸送層および／または電子注入層とから構成され、前記発光層が、前記非共役系高分子を少なくとも１種以上含有することを特徴とする請求項１に記載の有機電界発光素子。
【請求項８】
前記有機化合物層が、電荷輸送機能を持つ発光層のみから構成され、前記電荷輸送機能を持つ発光層が、前記非共役系高分子を１種以上含有することを特徴とする請求項１に記載の有機電界発光素子。
【請求項９】
前記非共役系高分子が、下記一般式（ＩＩ−１）または（ＩＩ−２）で示されるポリエステルであることを特徴とする請求項４に記載の有機電界発光素子。
【化２】
2005158561.tif 000131
〔一般式（ＩＩ−１）および（ＩＩ−２）において、Ａ1は前記一般式（Ｉ−１）および（Ｉ−２）で示される構造から選択された少なくとも１種以上を表し、Ｙ1は２価のアルコール残基を表し、Ｚ1は２価のカルボン酸残基を表し、ｍは１〜５の整数を表し、ｐは５〜５０００の整数を表す。〕
【請求項１０】
前記非共役系高分子が、下記一般式（ＩＩＩ−１）で示されるポリエーテルであることを特徴とする請求項４に記載の有機電界発光素子。
【化３】
2005158561.tif 000132
〔一般式（ＩＩＩ−１）において、Ａ1は前記一般式（Ｉ−１）および（Ｉ−２）で示される構造から選択された少なくとも１種を表し、ｐは５〜５，０００の整数を表す。〕
【請求項１１】
前記非共役系高分子が、下記一般式（ＩＶ−１）または（ＩＶ−２）で示されるポリウレタンであることを特徴とする請求項４に記載の有機電界発光素子。
【化４】
2005158561.tif 000133
〔一般式（ＩＶ−１）および（ＩＶ−２）において、Ａ1は前記一般式（Ｉ−１）および（Ｉ−２）で示される構造から選択された少なくとも１種を表し、Ｔは炭素数１〜６の２価の直鎖状炭化水素基、または、炭素数２〜１０の２価の分枝鎖状炭化水素基を表し、Ｙ2およびＺ2は２価のジイソシアネート、アルコール、または、アミン残基を表し、ｍは１〜５の整数を表し、ｐは５〜５０００の整数を表す。〕
【請求項１２】
前記電子輸送性を有する化合物が、多核芳香族炭化水素を有する化合物、縮合芳香族炭化水素を有する化合物、または、キレート金属錯体であることを特徴とする請求項１に記載の有機電界発光素子。
【請求項１３】
前記電子輸送性を有する化合物が、オキサゾ―ル誘導体化合物、チアゾ―ル誘導体化合物、ベンゾチアゾ―ル誘導体化合物、トリアゾール誘導体、シアノ基を含む芳香族化合物から選択される少なくとも１種であることを特徴とする請求項１に記載の有機電界発光素子。
【発明の詳細な説明】
【技術分野】
【０００１】
本発明は、電気エネルギーを光に変換して発光する素子に関し、表示素子、液晶等のバックライト、照明光源、電子写真用露光装置、標識、看板等の分野に好適に使用できる有機電界発光素子に関する。
【背景技術】
【０００２】
電界発光素子は、自発光性の全固体素子であり、視認性が高く衝撃にも強いため、広く応用が期待されている。現在は無機蛍光体を用いたものが主流であり広く使用されているが、駆動に２００Ｖ以上、５０〜１０００Ｈｚの交流電圧を必要とするためランニングコストが高く、また輝度が不十分であるなどの問題点を有している。一方、有機化合物を用いた電界発光素子研究は、最初アントラセン等の単結晶を用いて始まったが、膜厚が１ｍｍ程度と厚く、１００Ｖ以上の駆動電圧が必要であった。そのため蒸着法による薄膜化が試みられている（非特許文献１参照）。これら素子の発光は、電極の一方から電子が注入され、もう一方の電極から正孔が注入されることにより、素子中の発光材料が高いエネルギー準位に励起され、励起された発光体が基底状態に戻る際の余分なエネルギーを光として放出する現象である。しかしながら、駆動電圧が３０Ｖと未だ高く、また、膜中における電子・正孔キャリアの密度が低く、キャリアの再結合によるフォトンの生成確率が低いため十分な輝度が得られず、実用化には至らなかった。
【０００３】
ところが、１９８７年にＴａｎｇらにより透明基板上に正孔輸送性有機低分子化合物と電子輸送能を持つ蛍光性有機低分子化合物とを真空蒸着法により極めて薄い薄膜として順次積層した機能分離型の有機電界発光素子で、１０Ｖ程度の低電圧で１０００ｃｄ／ｍ2以上の高輝度が得られるものが報告（非特許文献２、特許文献１参照）されて以来、有機電界発光素子の研究・開発が活発に行われている。
【０００４】
これら積層構造の電界発光素子は、有機発光体と電荷輸送性の有機物（電荷輸送材料）とを電極に積層した構造であり、それぞれの正孔と電子とが電荷輸送材料中を移動して、再結合することにより発光する。有機発光体としては８−キノリノールアルミニウム錯体やクマリン化合物など蛍光を発する有機色素などが用いられる。また、電荷輸送材料としては、Ｎ，Ｎ−ジ（ｍ−トリル）Ｎ，Ｎ’−ジフェニルベンジジンや１，１−ビス［Ｎ，Ｎ−ジ（ｐ−トリル）アミノフェニル］シクロヘキサンといったジアミノ化合物や、４−（Ｎ，Ｎ−ジフェニル）アミノベンズアルデヒドーＮ，Ｎ−ジフェニルヒドラゾン化合物等が挙げられる。
【０００５】
これら有機化合物を用いた有機電界発光素子は高い発光特性を有しているが、発光時の熱安定性や保存安定性に問題がある。電界発光素子の有機物で形成される層の厚みは、数十から数百ナノメーターと非常に薄い。従って、単位厚さ当たりに加わる電圧は非常に高くなり、数ｍＡ／ｃｍ2という高い電流密度で駆動されるため大量のジュール熱を発生する。このため、蒸着によってアモルファスガラス状態で成膜された正孔輸送性低分子化合物や蛍光性有機低分子化合物が温度上昇で次第に結晶化して最後には融解し、輝度の低下や絶縁破壊が生じるという現象が多く見られ、その結果素子の寿命が低下するという問題を有していた。この熱安定性の低さは材料のガラス転移温度の低さに由来すると考えられている。即ち、低分子量の化合物は融点が低く対称性が高いものが多いためである。
【０００６】
そこで、熱安定性に関する問題の解決のために、ガラス転移温度を向上し、安定なアモルファスガラス状態が得られるα‐ナフチル基を導入したＮ，Ｎ−ジ（１−ナフチル）Ｎ，Ｎ’−ジフェニルベンジジン（非特許文献３参照）、スターバーストアミン（非特許文献４参照）を用いたりした有機電界発光素子が報告されている。しかし、これら単独では正孔輸送材料のイオン化ポテンシャルに起因するエネルギー障壁が存在するため、陽極からの正孔注入性或いは発光層への正孔注入性を満足するものではない。さらに、正孔輸送層と発光層の２層型素子構造において、相互拡散現象を起こしたりする。また、素子作製時において、蒸着、ベーキング、アニーリング、配線、封止等の作製工程での加熱処理や、さらには、長時間の使用による経時変化等に耐えられるだけの熱安定を確保するためには、より一層のガラス転移温度の向上が望まれる。
【０００７】
一方、低分子化合物の代わりに高分子材料を用いる電界発光素子についても研究・開発が進められ、ポリ（ｐ−フェニレンビニレン）等の導電性高分子（例えば、非特許文献５、特許文献２参照）、ポリフォスファゼンの側鎖にトリフェニルアミンを導入したポリマー（非特許文献６参照）、正孔輸送性ポリビニルカルバゾール中に電子輸送材料と蛍光色素を混入した素子（非特許文献７参照）が提案されている。
【０００８】
これらの高分子材料は、低分子化合物より比較的ガラス転移点が高いものの、ポリ（ｐ−フェニレンビニレン）においては、可溶前駆体をスピンコート後、熱処理するため、主鎖共役系高分子中に欠陥が入りやすく発光特性を著しく低下させる。フォスファゼンはイオン化ポテンシャルが高く電荷注入特性か低下してしまう。ポリビニルカルバゾールは高いガラス転移点を有するがトラップ等の問題や低分子化合物を高分子に混入させる場合は低分子が可塑剤として作用してしまい、未だ輝度、発光効率等が有機低分子化合物を用いた積層型電界発素子には及ばない。
【０００９】
また、作製法においては、製造の簡略化、加工性、大面積化、コスト等の観点から塗布方式が望ましく、キャステイング法によっても素子が得られることが報告されている（非特許文献８、非特許文献９参照）。しかし、電荷輸送材料の溶剤や樹脂に対する溶解性、相溶性が悪いため、結晶化しやすく製造上あるいは特性上に欠陥があった。
【特許文献１】特開昭５９−１９４３９３号公報
【特許文献２】特開平１０−９２５７６号公報
【非特許文献１】Ｔｈｉｎ  ＳｏｌＩｄ  ＦＩｌｍｓ，Ｖｏｌ．９４，１７１（１９８２）
【非特許文献２】Ａｐｐｌ．Ｐｈｙｓ．Ｌｅｔｔ．，Ｖｏｌ．５１，９１３（１９８７）
【非特許文献３】電子情報通信学会技術研究報告、ＯＭＥ９５−５４（１９９５）
【非特許文献４】第４０回応用物理学関係連合講演会予稿集３０ａ−ＳＺＫ−１４（１９９３）
【非特許文献５】Ｎａｔｕｒｅ，Ｖｏｌ．３５７，４７７（１９９２）
【非特許文献６】第４２回高分子討論会予稿集２０Ｊ２１（１９９３）
【非特許文献７】第３８回応用物理学関係連合講演会予稿集３１ｐ−Ｇ−１２（１９９１）
【非特許文献８】第５０回応用物理学会学術講演予稿集，２９ｐ−ＺＰ−５（１９８９）
【非特許文献９】第５１回応用物理学会学術講演予稿集，２８ａ−ＰＢ−７（１９９０）
【発明の開示】
【発明が解決しようとする課題】
【００１０】
本発明は、上記したような従来の技術における諸問題を解決することを課題とする。
すなわち、本発明は、発光時の熱安定性、保存安定性、溶剤や樹脂に対する溶解性及び相溶性に優れた正孔輸送性および電子輸送性を有する非共役系高分子を用い、発光強度が大きく、発光効率が高く、素子寿命が長く、且つ、製造が容易な有機電界発光素子を提供することを課題とする。
【課題を解決するための手段】
【００１１】
上記目的を達成するため発光を有する非共役系高分子に関し鋭意検討した結果、電子輸送性を有する化合物を少なくとも一方の末端基に電子輸送性化合物を有する非共役系高分子が、有機電界発光素子として好適な電荷注入特性、電荷移動度、薄膜形成能、発光特性を有することを見出し、本発明を完成するに至った。
すなわち、本発明の有機電界発光素子は、
＜１＞  少なくとも一方が透明または半透明である陽極および陰極よりなる一対の電極間に挾持された一つまたは複数の有機化合物層より構成される電界発光素子において、
前記有機化合物層の少なくとも１層が、少なくとも１種以上の非共役系高分子を含有し、前記非共役系高分子の少なくとも一方の末端基が、電子輸送性を有する化合物を有することを特徴とする有機電界発光素子である。
【００１２】
＜２＞  前記非共役系高分子が、ポリエステル、ポリエーテルおよびポリウレタンのいずれかであることを特徴とする＜１＞に記載の有機電界発光素子である。
【００１３】
＜３＞  前記非共役系高分子の主鎖部分が、正孔輸送性を有することを特徴とする＜１＞に記載の有機電界発光素子である。
【００１４】
＜４＞  前記非共役系高分子が、下記一般式（Ｉ−１）および（Ｉ−２）で示される構造から選択された少なくとも１種を部分構造として含む繰り返し単位よりなる非共役系高分子であることを特徴とする＜１＞に記載の有機電界発光素子である。
【化１】
2005158561.tif 000002
〔一般式（Ｉ−１）および（Ｉ−２）において、Ａｒは、置換もしくは未置換の１価のベンゼン環、置換もしくは未置換の芳香環数２〜１０の１価の多核芳香族炭化水素、置換もしくは未置換の芳香環数２〜１０の１価の縮合芳香族炭化水素、または、置換もしくは未置換の１価の芳香族複素環を表し、Ｘは置換もしくは未置換の２価のベンゼン環、置換もしくは未置換の芳香環数２〜１０の２価の多核芳香族炭化水素、置換もしくは未置換の芳香環数２〜１０の２価の縮合芳香族炭化水素、または、置換もしくは未置換の２価の芳香族複素環を表し、Ｔは炭素数１〜６の２価の直鎖状炭化水素基、または、炭素数２〜１０の２価の分枝鎖状炭化水素基を表し、ｋ、ｉ、ｊは０または１の整数を表す。〕
【００１５】
＜５＞  前記有機化合物層が、少なくとも、発光層と、電子輸送層および／または電子注入層と、から構成され、前記発光層が、前記非共役系高分子を少なくとも１種以上含有することを特徴とする＜１＞に記載の有機電界発光素子である。
【００１６】
＜６＞  前記有機化合物層が、少なくとも、発光層と、正孔輸送層および／または正孔注入層と、から構成され、前記発光層が、前記非共役系高分子を少なくとも１種以上含有することを特徴とする＜１＞に記載の有機電界発光素子である。
【００１７】
＜７＞  前記有機化合物層が、少なくとも、発光層と、正孔輸送層および／または正孔注入層と、電子輸送層および／または電子注入層と、から構成され、前記発光層が、前記非共役系高分子を少なくとも１種以上含有することを特徴とする＜１＞に記載の有機電界発光素子である。
【００１８】
＜８＞  前記有機化合物層が、電荷輸送機能を持つ発光層のみから構成され、前記電荷輸送機能を持つ発光層が、前記非共役系高分子を１種以上含有することを特徴とする＜１＞に記載の有機電界発光素子である。
【００１９】
＜９＞  前記非共役系高分子が、下記一般式（ＩＩ−１）または（ＩＩ−２）で示されるポリエステルであることを特徴とする＜４＞に記載の有機電界発光素子である。
【化２】
2005158561.tif 000003
〔一般式（ＩＩ−１）および（ＩＩ−２）において、Ａ1は前記一般式（Ｉ−１）および（Ｉ−２）で示される構造から選択された少なくとも１種以上を表し、Ｙ1は２価のアルコール残基を表し、Ｚ1は２価のカルボン酸残基を表し、ｍは１〜５の整数を表し、ｐは５〜５０００の整数を表す。〕
【００２０】
＜１０＞  前記非共役系高分子が、下記一般式（ＩＩＩ−１）で示されるポリエーテルであることを特徴とする＜４＞に記載の有機電界発光素子である。
【化３】
2005158561.tif 000004
〔一般式（ＩＩＩ−１）において、Ａ1は前記一般式（Ｉ−１）および（Ｉ−２）で示される構造から選択された少なくとも１種を表し、ｐは５〜５，０００の整数を表す。〕
【００２１】
＜１１＞  前記非共役系高分子が、下記一般式（ＩＶ−１）または（ＩＶ−２）で示されるポリウレタンであることを特徴とする＜４＞に記載の有機電界発光素子である。
【化４】
2005158561.tif 000005
〔一般式（ＩＶ−１）および（ＩＶ−２）において、Ａ1は前記一般式（Ｉ−１）および（Ｉ−２）で示される構造から選択された少なくとも１種を表し、Ｔは炭素数１〜６の２価の直鎖状炭化水素基、または、炭素数２〜１０の２価の分枝鎖状炭化水素基を表し、Ｙ2およびＺ2は２価のジイソシアネート、アルコール、または、アミン残基を表し、ｍは１〜５の整数を表し、ｐは５〜５０００の整数を表す。〕
【００２２】
＜１２＞  前記電子輸送性を有する化合物が、多核芳香族炭化水素を有する化合物、縮合芳香族炭化水素を有する化合物、または、キレート金属錯体であることを特徴とする＜１＞に記載の有機電界発光素子である。
【００２３】
＜１３＞  前記電子輸送性を有する化合物が、オキサゾ―ル誘導体化合物、チアゾ―ル誘導体化合物、ベンゾチアゾ―ル誘導体化合物、トリアゾール誘導体、シアノ基を含む芳香族化合物から選択される少なくとも１種であることを特徴とする＜１＞に記載の有機電界発光素子である。
【発明の効果】
【００２４】
以上に説明したように本発明によれば、熱耐久性、溶剤や樹脂に対する溶解性及び相溶性に優れた発光性の非共役系高分子を用い、高輝度、高効率で素子寿命の長く且つピンホール等の不良も少なく、大面積化も容易な有機電界発光素子を提供することができる。
【発明を実施するための最良の形態】
【００２５】
本発明の有機電界発光素子は、少なくとも一方が透明または半透明である陽極および陰極よりなる一対の電極間に挾持された一つまたは複数の有機化合物層より構成される電界発光素子において、前記有機化合物層の少なくとも１層が、少なくとも１種以上の非共役系高分子を含有し、前記非共役系高分子の少なくとも一方の末端基が、電子輸送性を有する化合物を有することを特徴とする。
但し、本発明において「非共役系高分子」とは、高分子の主鎖骨格中にσ結合を少なくとも一つ以上含む繰り返し構造を有する重合体であり、前記主鎖骨格の少なくとも一方の末端が、電子輸送性を有する化合物（以下、「電子輸送性化合物」と略す場合がある）を有するものであれば特に限定されない。なお、本発明に用いられる非共役系高分子の末端に位置する電子輸送性化合物は、電子輸送性を有し、且つ、可視域での蛍光発光性を有さないものである。
【００２６】
また、電子輸送性化合物は、高分子の分子鎖の末端以外のいずれか箇所に付加させることも可能であるが、末端に電子輸送性化合物を有さない場合、電荷の移動性を阻害したりする場合がある。
しかしながら、本発明に用いられる非共役系高分子は、分子鎖の末端を、官能基の代わりに電子輸送性化合物に置き換えているために、電荷の移動性を阻害したりすることなく、さらに電荷の移動性をより向上させることができる。
【００２７】
また、主鎖部分が正孔輸送性である場合には、本発明に用いられる非共役系高分子は、正孔および電子輸送性の両方の極性を兼ね備えることが出来る。
このような場合、非共役系高分子（正孔・電子輸送性高分子）を用いて有機ＥＬ素子を作製した場合、従来の正孔輸送性材料や電子輸送性材料、あるいは、これらの電荷輸送性材料を組み合わせて作製された有機ＥＬ素子と比べると、素子作製において容易になるとともに、同一の発光材料を用いても発光特性をより向上させることができる。加えて、末端の官能基を電子輸送性化合物で置換することは、非共役系高分子を合成する上でも容易である。
【００２８】
さらに、本発明に用いられる非共役系高分子は、両方の末端に電子輸送性化合物を有していてもよい。この場合には、各々の電子輸送性化合物を異なるものとするもことができる。このような非共役系高分子は、共重合を利用して容易に合成することが可能である。
【００２９】
上記したような非共役系高分子は、電子輸送性化合物以外の部分の構造を選択し、分子量を調整して合成することができるため、所望の物性（例えば、熱安定性、溶媒や樹脂に対する溶解性および相溶性等）を得ることが容易であり、結果として優れた熱安定性や薄膜形成能を持つ非共役系高分子を容易に得ることができる。
【００３０】
以上に説明したように、本発明に用いられる非共役系高分子は、優れた電荷移動特性を有し、熱安定性が優れ、また、薄膜形成が容易である。従って、本発明の有機電界発光素子は、有機化合物層が、前述の非共役系高分子を含んでいるために、発光強度が大きく、発光効率が高く、素子寿命が長く、且つ、製造が容易である。
【００３１】
このような非共役系高分子の基本構造としては、ポリエステル、ポリエーテル、ポリウレタン、ポリイミド、ポリアミド、ポリエーテルケトン、ポリカーボネート、ポリスルフィド、ポリエーテルスルフィド、含ケイ素高分子、含ゲルマニウム高分子、および、それらの共重合体高分子等が挙げられ、これらの中でも合成の容易さや、熱安定性、溶媒や樹脂に対する溶解性および相溶性等の観点からポリエステル、ポリエーテルおよびポリウレタンのいずれかであることが好ましい。
【００３２】
また、非共役系高分子の主鎖部分は電荷が移動可能なものであることが好ましく、この場合、非共役系高分子の主鎖部分が、正孔輸送性であることが好ましい（非共役系高分子は、合成の容易性および正孔輸送性化合物の種類の多さから、主鎖部分が正孔輸送性であることが望ましい）。
【００３３】
上記に説明したような主鎖部分が正孔輸送性を有する非共役系高分子としては、下記一般式（Ｉ−１）および（Ｉ−２）で示される構造から選択された少なくとも１種を部分構造として含む繰り返し単位よりなるものであることが好ましい。
このような非共役系高分子は、発光時の熱安定性、溶剤や樹脂に対する溶解性及び相溶解性に優れているために、有機電界発光素子の製造がより容易であり、さらに、有機電界発光素子としての発光特性や素子寿命等の信頼性を向上させることができる。
【００３４】
【化５】
2005158561.tif 000006
【００３５】
但し、一般式（Ｉ−１）および（Ｉ−２）において、Ａｒは、置換もしくは未置換の１価のベンゼン環、置換もしくは未置換の芳香環数２〜１０の１価の多核芳香族炭化水素、置換もしくは未置換の芳香環数２〜１０の１価の縮合芳香族炭化水素、または、置換もしくは未置換の１価の芳香族複素環を表し、Ｘは置換もしくは未置換の２価のベンゼン環、置換もしくは未置換の芳香環数２〜１０の２価の多核芳香族炭化水素、置換もしくは未置換の芳香環数２〜１０の２価の縮合芳香族炭化水素、または、置換もしくは未置換の２価の芳香族複素環を表し、Ｔは炭素数１〜６の２価の直鎖状炭化水素基、または、炭素数２〜１０の２価の分枝鎖状炭化水素基を表し、ｋ、ｉ、ｊは０または１の整数を表す。
【００３６】
なお、当該多核芳香族炭化水素及び縮合芳香族炭化水素とは、本発明においては、具体的には以下に定義されることを意味する。
すなわち、「多核芳香族炭化水素」とは、炭素と水素とから構成される芳香環が２個以上存在し、芳香環同士が炭素―炭素結合によって結合している炭化水素を表す。具体的には、ビフェニル、ターフェニル等が挙げられる。また、「縮合芳香族炭化水素」とは、炭素と水素とから構成される芳香環が２個以上存在し、芳香環同士が１対の炭素原子を共有している炭化水素を表す。具体的には、ナフタレン、アントラセン、フェナントレン、フルオレン等が挙げられる。
【００３７】
また、複素環は、その環骨格を構成する原子数（Ｎｒ）が、Ｎｒ＝５及び／又は６が好ましく用いられる。また、環骨格を構成する炭素原子以外の原子（異種原子）の種類及び数は特に限定されないが、例えば、硫黄原子、窒素原子、酸素原子等が好ましく用いられ、前記環骨格中には２種類以上及び／又は２個以上の異種原子が含まれてもよい。特に５員環構造をもつ複素環として、チオフェン、ピロール及びフラン、または、前記化合物の３位および４位の炭素を窒素で置き換えた複素環が好ましく用いられ、６員環構造を持つ複素環として、ピリジンが好ましく用いられる。
【００３８】
ベンゼン環、多核芳香族炭化水素または縮合芳香族炭化水素の置換基としては、水素原子、アルキル基、アルコキシ基、アリール基、アラルキル基、置換アミノ基、ハロゲン原子等が挙げられる。アルキル基としては、炭素数１〜１０のものが好ましく、例えば、メチル基、エチル基、プロピル基、イソプロピル基等が挙げられる。アルコキシル基としては、炭素数１〜１０のものが好ましく、例えば、メトキシ基、エトキシ基、プロポキシ基、イソプロポキシ基等が挙げられる。アリール基としては、炭素数６〜２０のものが好ましく、例えば、フェニル基、トルイル基等が挙げられる、アラルキル基としては、炭素数７〜２０のものが好ましく、例えば、ベンジル基、フェネチル基等が挙げられる。置換アミノ基の置換基としては、アルキル基、アリール基、アラルキル基等が挙げられ、具体例は前述の通りである。
【００３９】
Ｘは置換もしくは未置換の２価のベンゼン環、置換もしくは未置換の芳香環数２〜１０の２価の多核芳香族炭化水素、置換もしくは未置換の芳香環数２〜１０の２価の縮合芳香族炭化水素、または、置換もしくは未置換の２価の芳香族複素環を表し、具体的には下記の式（１）〜（１３）から選択された基が挙げられる。
【００４０】
【化６】
2005158561.tif 000007
【００４１】
但し、式（１）〜（１３）中、Ｒ1〜Ｒ14は、水素原子、炭素数１〜１０のアルキル基、炭素数１〜１０のアルコキシル基、置換もしくは未置換のフェニル基、または、置換もしくは未置換のアラルキル基、またはハロゲン原子を表し、ａは０または１を意味し、ｂは０〜１０の整数を意味する。また、Ｖは下記の式（１４）〜（３４）から選択された基を表す。
【００４２】
【化７】
2005158561.tif 000008
【００４３】
但し、式（１４）〜（３４）中、Ｒ15は水素原子、アルキル基、シアノ基を表し、Ｒ16〜Ｒ17は、水素原子、炭素数１〜１０のアルキル基、炭素数１〜１０のアルコキシル基、置換もしくは未置換のフェニル基、置換もしくは未置換のアラルキル基、または、ハロゲン原子を表し、ｃは０〜１０の整数を意味する。
また、Ｔは、炭素数１〜６の２価の直鎖状炭化水素基、または、炭素数２〜１０の２価の分枝鎖状炭化水素基を示し、好ましくは炭素数が２〜６の２価の直鎖状炭化水素基、または、炭素数３〜７の２価の分枝鎖状炭化水素基より選択される。具体的な構造を以下に示す。
【００４４】
【化８】
2005158561.tif 000009
【００４５】
また、表１〜４５に一般式（Ｉ−１）で示される構造の具体例を示し、表４６〜８７に一般式（Ｉ−２）で示される構造の具体例を示す。
【００４６】
【表１】
2005158561.tif 000010
【００４７】
【表２】
2005158561.tif 000011
【００４８】
【表３】
2005158561.tif 000012
【００４９】
【表４】
2005158561.tif 000013
【００５０】
【表５】
2005158561.tif 000014
【００５１】
【表６】
2005158561.tif 000015
【００５２】
【表７】
2005158561.tif 000016
【００５３】
【表８】
2005158561.tif 000017
【００５４】
【表９】
2005158561.tif 000018
【００５５】
【表１０】
2005158561.tif 000019
【００５６】
【表１１】
2005158561.tif 000020
【００５７】
【表１２】
2005158561.tif 000021
【００５８】
【表１３】
2005158561.tif 000022
【００５９】
【表１４】
2005158561.tif 000023
【００６０】
【表１５】
2005158561.tif 000024
【００６１】
【表１６】
2005158561.tif 000025
【００６２】
【表１７】
2005158561.tif 000026
【００６３】
【表１８】
2005158561.tif 000027
【００６４】
【表１９】
2005158561.tif 000028
【００６５】
【表２０】
2005158561.tif 000029
【００６６】
【表２１】
2005158561.tif 000030
【００６７】
【表２２】
2005158561.tif 000031
【００６８】
【表２３】
2005158561.tif 000032
【００６９】
【表２４】
2005158561.tif 000033
【００７０】
【表２５】
2005158561.tif 000034
【００７１】
【表２６】
2005158561.tif 000035
【００７２】
【表２７】
2005158561.tif 000036
【００７３】
【表２８】
2005158561.tif 000037
【００７４】
【表２９】
2005158561.tif 000038
【００７５】
【表３０】
2005158561.tif 000039
【００７６】
【表３１】
2005158561.tif 000040
【００７７】
【表３２】
2005158561.tif 000041
【００７８】
【表３３】
2005158561.tif 000042
【００７９】
【表３４】
2005158561.tif 000043
【００８０】
【表３５】
2005158561.tif 000044
【００８１】
【表３６】
2005158561.tif 000045
【００８２】
【表３７】
2005158561.tif 000046
【００８３】
【表３８】
2005158561.tif 000047
【００８４】
【表３９】
2005158561.tif 000048
【００８５】
【表４０】
2005158561.tif 000049
【００８６】
【表４１】
2005158561.tif 000050
【００８７】
【表４２】
2005158561.tif 000051
【００８８】
【表４３】
2005158561.tif 000052
【００８９】
【表４４】
2005158561.tif 000053
【００９０】
【表４５】
2005158561.tif 000054
【００９１】
【表４６】
2005158561.tif 000055
【００９２】
【表４７】
2005158561.tif 000056
【００９３】
【表４８】
2005158561.tif 000057
【００９４】
【表４９】
2005158561.tif 000058
【００９５】
【表５０】
2005158561.tif 000059
【００９６】
【表５１】
2005158561.tif 000060
【００９７】
【表５２】
2005158561.tif 000061
【００９８】
【表５３】
2005158561.tif 000062
【００９９】
【表５４】
2005158561.tif 000063
【０１００】
【表５５】
2005158561.tif 000064
【０１０１】
【表５６】
2005158561.tif 000065
【０１０２】
【表５７】
2005158561.tif 000066
【０１０３】
【表５８】
2005158561.tif 000067
【０１０４】
【表５９】
2005158561.tif 000068
【０１０５】
【表６０】
2005158561.tif 000069
【０１０６】
【表６１】
2005158561.tif 000070
【０１０７】
【表６２】
2005158561.tif 000071
【０１０８】
【表６３】
2005158561.tif 000072
【０１０９】
【表６４】
2005158561.tif 000073
【０１１０】
【表６５】
2005158561.tif 000074
【０１１１】
【表６６】
2005158561.tif 000075
【０１１２】
【表６７】
2005158561.tif 000076
【０１１３】
【表６８】
2005158561.tif 000077
【０１１４】
【表６９】
2005158561.tif 000078
【０１１５】
【表７０】
2005158561.tif 000079
【０１１６】
【表７１】
2005158561.tif 000080
【０１１７】
【表７２】
2005158561.tif 000081
【０１１８】
【表７３】
2005158561.tif 000082
【０１１９】
【表７４】
2005158561.tif 000083
【０１２０】
【表７５】
2005158561.tif 000084
【０１２１】
【表７６】
2005158561.tif 000085
【０１２２】
【表７７】
2005158561.tif 000086
【０１２３】
【表７８】
2005158561.tif 000087
【０１２４】
【表７９】
2005158561.tif 000088
【０１２５】
【表８０】
2005158561.tif 000089
【０１２６】
【表８１】
2005158561.tif 000090
【０１２７】
【表８２】
2005158561.tif 000091
【０１２８】
【表８３】
2005158561.tif 000092
【０１２９】
【表８４】
2005158561.tif 000093
【０１３０】
【表８５】
2005158561.tif 000094
【０１３１】
【表８６】
2005158561.tif 000095
【０１３２】
【表８７】
2005158561.tif 000096
【０１３３】
一般式（Ｉ−１）および（Ｉ−２）で示される構造から選択された少なくとも一種を部分構造として繰り返し単位よりなる非共役系高分子としては、特に限定するものではないが、下記一般式（ＩＩ−１）または（ＩＩ−２）で示されるポリエステル、下記一般式（ＩＩＩ−１）で示されるポリエーテル、下記一般式（ＩＶ−１）または（ＩＶ−２）で示されるポリウレタンであることが好適である。なお、下記一般式ＩＩ−１）、（ＩＩ−２）、（ＩＩＩ−１）、（ＩＶ−１）および（ＩＶ−２）で示される非共役系高分子は、いずれも主鎖部分が正孔輸送性を有するものである。
【０１３４】
【化９】
2005158561.tif 000097
【０１３５】
【化１０】
2005158561.tif 000098
【０１３６】
【化１１】
2005158561.tif 000099
【０１３７】
但し、一般式（ＩＩ−１）および（ＩＩ−２）において、Ａ1は前記一般式（Ｉ−１）および（Ｉ−２）で示される構造から選択された少なくとも１種以上を表し、Ｙ1は２価のアルコール残基を表し、Ｚ1は２価のカルボン酸残基を表し、ｍは１〜５の整数を表し、ｐは５〜５０００の整数を表す。
【０１３８】
一般式（ＩＩＩ−１）において、Ａ1は前記一般式（Ｉ−１）および（Ｉ−２）で示される構造から選択された少なくとも１種を表し、ｐは５〜５，０００の整数を表す。
【０１３９】
また、一般式（ＩＶ−１）および（ＩＶ−２）において、Ａ1は前記一般式（Ｉ−１）および（Ｉ−２）で示される構造から選択された少なくとも１種を表し、Ｔは炭素数１〜６の２価の直鎖状炭化水素基、または、炭素数２〜１０の２価の分枝鎖状炭化水素基を表し、Ｙ2およびＺ2は２価のジイソシアネート、アルコール、または、アミン残基を表し、ｍは１〜５の整数を表し、ｐは５〜５０００の整数を表す。
なお、Ｙ1、Ｚ1、Ｙ2およびＺ2は、具体的には下記の式（３５）〜（４０）から選択された基が挙げられる。
【０１４０】
【化１２】
2005158561.tif 000100
【０１４１】
但し、式（３５）〜（４０）中、Ｒ18およびＲ19は、それぞれ水素原子、炭素数１〜４のアルキル基、炭素数１〜４のアルコキシル基、置換もしくは未置換のフェニル基、置換もしくは未置換のアラルキル基、またはハロゲン原子を表し、ｄおよびｅはそれぞれ１〜１０の整数を意味し、ｆおよびｇはそれぞれ０、１または２の整数を意味し、ｈおよびｉはそれぞれ０または１を意味し、Ｖは前記したものと同意義を有する。
【０１４２】
なお、一般式（ＩＩ−１）、（ＩＩ−２）、（ＩＩＩ−１）、（ＩＶ−１）および（ＩＶ−２）中のＡ1で示される構造は、一般式（Ｉ−１）および（Ｉ−２）で示される構造から選択された少なくとも１種を表すものであるが、必要に応じて２種類以上としてもよい。
【０１４３】
また、上記に説明したような本発明に用いられる非共役系高分子は、少なくとも一方の末端基が電子輸送性化合物を有するものである。
このような電子輸送性化合物としては、具体的には置換もしくは未置換の１価のベンゼン環、置換もしくは未置換の芳香環数２〜１０の１価の多核芳香族炭化水素を有する化合物、置換もしくは未置換の芳香環数２〜１０の１価の縮合芳香族炭化水素を有する化合物、あるいは、置換もしくは未置換の１価の芳香族複素環を有する化合物を挙げることができる。
【０１４４】
より具体的には、ナフタレン誘導体、アントラセン誘導体、テトラセン誘導体、ぺリレン誘導体、ピレン誘導体等のポリアセン誘導体化合物、スチリルアミン系化合物、キナクリドン誘導体化合物、ルブレン誘導体化合物、クマリン誘導体化合物およびピラン誘導体化合物を挙げることができる。
また、Ａｌ、Ｚｎ、Ｂｅ、Ｍｇ、Ｅｕ、Ｇａ、Ｐｔ、Ｉｒ等の金属を含むキレート金属錯体も電荷輸送性に優れ、化学的に安定であり、耐熱性があるために、電子輸送性を有する化合物として好適に用いることができる。
なお、上述に列記したようなカテゴリーに分類される電荷輸送性化合物の中には、可視域に蛍光発光を有するものも少なからず存在するが、本発明において、非共役系高分子の末端基として用いられる電荷輸送性化合物から、このような蛍光発光性も有する電荷輸送性化合物は除かれる。
【０１４５】
さらに、有機ＥＬ素子の発光特性をより一層向上させることができるという観点からは、上述したような有機化合物系の電子輸送性化合物や、キレート金属錯体系の電子輸送性化合物の中でも、以下に示すような電子輸送性化合物を用いることが好ましい。
このような電子輸送性化合物としては、オキサゾ―ル誘導体化合物、チアゾ―ル誘導体化合物、ベンゾチアゾ―ル誘導体化合物、トリアゾール誘導体、ニトロ置換フルオレノン誘導体、シアノ基を含む芳香族化合物等の有機化合物や、キノリノール、ベンゾオキサゾ―ル、ベンゾチアゾ―ル、ヒドロキシフラボン等を配位子に持つＺｎ、Ｂｅ、Ｍｇ、Ｅｕ、Ｇａ、Ｐｔ、Ｉｒ等の金属を含むキレート金属錯体が挙げられ、これらは電子輸送性に優れ、且つ合成が容易であり望ましい。
【０１４６】
以上に説明したような電子輸送性化合物の具体例を表８８〜９３に示すが、本発明に用いられる電子輸送性化合物はこれに限定されるものではない。
【０１４７】
【表８８】
2005158561.tif 000101
【０１４８】
【表８９】
2005158561.tif 000102
【０１４９】
【表９０】
2005158561.tif 000103
【０１５０】
【表９１】
2005158561.tif 000104
【０１５１】
【表９２】
2005158561.tif 000105
【０１５２】
【表９３】
2005158561.tif 000106
【０１５３】
本発明に用いられる非共役系高分子の重量平均分子量Ｍｗは特に限定されないが、非共役系高分子が一般式（Ｉ−１）および（Ｉ−２）で示される構造から選択された少なくとも一種を部分構造として含む繰り返し単位よりなる場合には、その重量平均分子量Ｍｗは、５０００〜３０００００の範囲内であることが好ましい。
【０１５４】
以下に、非共役系高分子として一般式（ＩＩ−１）または（ＩＩ−２）で示されるポリエステルの具体例を表９４〜１００に、一般式（ＩＩＩ−１）で示されるポリエーテルの具体例を表１０１〜１０３に、一般式（ＩＶ−１）または（ＩＶ−２）で示されるポリウレタンの具体例を表１０４〜１０７に示すが、本発明に用いられるポリエステル、ポリエーテル、ポリウレタンはこれらの具体例に限定されるものではない。
【０１５５】
ここで、表９４〜１０７における「モノマー」の「Ａ1」の欄の番号は、表１〜８７の「構造」欄に記載された番号の化合物（前記一般式（Ｉ−１）および（Ｉ−２）の具体例）に対応している。また、「ｍ」および「ｐ」の欄の値は一般式（Ｉ−１）および（Ｉ−２）におけるｍおよびｐの値を意味し、「電子輸送性化合物」の欄の番号は、表８８〜９３の「構造」の欄に示した番号に対応する電子輸送性化合物であることを意味する。
なお、表９４〜１００において、「Ｙ1」及び「Ｚ1」の欄のうち、「Ｙ1」の欄のみに部分構造が記載されている例示化合物は、一般式（ＩＩ−１）で表されるポリエステルを意味し、「Ｙ1」及び「Ｚ1」の欄の両方に部分構造が記載されている例示化合物は、一般式（ＩＩ−２）で表されるポリエステルを意味する。
【０１５６】
また、表１０４〜１０７において、「Ｙ2」及び「Ｚ2」の欄のうち、「Ｙ2」の欄のみに部分構造が記載されている例示化合物は、一般式（ＩＶ−１）で表されるポリウレタンを意味し、「Ｙ2」及び「Ｚ2」の欄のうち、「Ｚ2」の欄のみに部分構造が記載されている例示化合物は、一般式（ＩＶ−２）で表されるポリウレタンを意味する。
以下、表９４〜１０７において「化合物」の欄に記載された番号の具体例（化合物）を例示化合物と記載し、例えば１５の番号を付した具体例は例示化合物（１５）と記載する。
【０１５７】
【表９４】
2005158561.tif 000107
【０１５８】
【表９５】
2005158561.tif 000108
【０１５９】
【表９６】
2005158561.tif 000109
【０１６０】
【表９７】
2005158561.tif 000110
【０１６１】
【表９８】
2005158561.tif 000111
【０１６２】
【表９９】
2005158561.tif 000112
【０１６３】
【表１００】
2005158561.tif 000113
【０１６４】
【表１０１】
2005158561.tif 000114
【０１６５】
【表１０２】
2005158561.tif 000115
【０１６６】
【表１０３】
2005158561.tif 000116
【０１６７】
【表１０４】
2005158561.tif 000117
【０１６８】
【表１０５】
2005158561.tif 000118
【０１６９】
【表１０６】
2005158561.tif 000119
【０１７０】
【表１０７】
2005158561.tif 000120
【０１７１】
本発明に用いられる非共役系高分子の合成方法は、所望する構造に応じて公知の方法を組み合わせて利用することができ、特に限定されるものではないが、具体例として前記一般式（Ｉ−１）および（Ｉ−２）で示される構造から選択された少なくとも１種を部分構造として含む繰り返し単位よりなる非共役系高分子が前記一般式（ＩＩ−１）または（ＩＩ−２）で示されるようなポリエステル、前記一般式（ＩＩＩ−１）で示されるようなポリエーテル、および、前記一般式（ＩＶ−１）または（ＩＶ−２）で示されるようなポリウレタンである場合について以下に詳細に説明する。
【０１７２】
Ｉ）ポリエステルの場合
本発明に用いられる非共役系高分子が、前記一般式（ＩＩ−１）または（ＩＩ−２）で示されるようなポリエステルである場合は、下記一般式（ＩＩ−３）で示されるモノマーを、例えば、第４版実験化学講座第２８巻（丸善，１９９２）等に記載された公知の方法で重合させることによって合成することができる。
【０１７３】
【化１３】
2005158561.tif 000121
【０１７４】
但し、一般式（ＩＩ−３）において、Ａ1は前記一般式（Ｉ−１）および（Ｉ−２）で示される構造から選択された少なくとも１種以上を表し、Ａ′は水酸基、ハロゲン原子、または、基−Ｏ−Ｒ20を表し、Ｒ20はアルキル基、置換もしくは未置換のアリール基、または、アラルキル基を表す。
すなわち、前記一般式（ＩＩ−１）および（ＩＩ−２）で示されるポリエステルは、次のようにして合成することができる。
【０１７５】
１）Ａ′が水酸基の場合には、モノマーにＨＯ−（Ｙ1−Ｏ）m−Ｈで示される２価アルコール類をほぼ当量混合し、酸触媒を用いて重合する。酸触媒としては、硫酸、トルエンスルホン酸、トリフルオロ酢酸等、通常のエステル化反応に用いるものが使用でき、モノマー１重量部に対して、１／１０，０００〜１／１０重量部、好ましくは１／１，０００〜１／５０重量部の範囲で用いられる。重合中に生成する水を除去するために、水と共沸可能な溶剤を用いることが好ましく、トルエン、クロロベンゼン、１−クロロナフタレン等が有効であり、モノマー１重量部に対して、１〜１００重量部、好ましくは２〜５０重量部の範囲で用いられる。反応温度は任意に設定できるが、重合中に生成する水を除去するために、溶剤の沸点で反応させることが好ましい。
【０１７６】
反応終了後、溶剤を用いなかった場合には溶解可能な溶剤に溶解させる。溶剤を用いた場合には、反応溶液をそのまま、メタノール、エタノール等のアルコール類や、アセトン等のポリマーが溶解しにくい貧溶剤中に滴下し、ポリエステルを析出させ、ポリエステルを分離した後、水や有機溶剤で十分洗浄し、乾燥させる。更に、必要であれば適当な有機溶剤に溶解させ、貧溶剤中に滴下し、ポリエステルを析出させる再沈殿処理を繰り返してもよい。再沈殿処理の際には、メカニカルスターラー等で、効率よく撹拌しながら行うことが好ましい。再沈殿処理の際にポリエステルを溶解させる溶剤は、ポリエステル１重量部に対して、１〜１００重量部、好ましくは２〜５０重量部の範囲で用いられる。また、貧溶剤はポリエステル１重量部に対して、１〜１，０００重量部、好ましくは１０〜５００重量部の範囲で用いられる。
【０１７７】
２）Ａ′がハロゲンの場合には、モノマーにＨＯ−（Ｙ1−Ｏ）m−Ｈで示される２価アルコール類をほぼ当量混合し、ピリジンやトリエチルアミン等の有機塩基性触媒を用いて重合する。有機塩基性触媒は、モノマー１当量に対して、１〜１０当量、好ましくは２〜５当量の範囲で用いられる。溶剤としては、塩化メチレン、テトラヒドロフラン（ＴＨＦ）、トルエン、クロロベンゼン、１−クロロナフタレン等が有効であり、モノマー１重量部に対して、１〜１００重量部、好ましくは２〜５０重量部の範囲で用いられる。反応温度は任意に設定できる。重合後、前述のように再沈殿処理し、精製する。
【０１７８】
また、ビスフェノール等の酸性度の高い２価アルコール類の場合には、界面重合法も用いることができる。すなわち、２価アルコール類を水に加え、当量の塩基を加えて溶解させた後、激しく撹拌しながら２価アルコール類と当量のモノマー溶液を加えることによって重合できる。この際、水は２価アルコール類１重量部に対して、１〜１，０００重量部、好ましくは２〜５００重量部の範囲で用いられる。モノマーを溶解させる溶剤としては、塩化メチレン、ジクロロエタン、トリクロロエタン、トルエン、クロロベンゼン、１−クロロナフタレン等が有効である。反応温度は任意に設定でき、反応を促進するために、アンモニウム塩、スルホニウム塩等の相間移動触媒を用いることが効果的である。相間移動触媒は、モノマー１重量部に対して、０．１〜１０重量部、好ましくは０．２〜５重量部の範囲で用いられる。
【０１７９】
３）Ａ′が−Ｏ−Ｒ20の場合には、モノマーに、ＨＯ−（Ｙ1−Ｏ）m−Ｈで示される２価アルコール類を過剰に加え、硫酸、リン酸等の無機酸、チタンアルコキシド、カルシウムおよびコバルト等の酢酸塩或いは炭酸塩、亜鉛や鉛の酸化物を触媒に用いて加熱し、エステル交換により合成できる。２価アルコール類はモノマー１当量に対して、２〜１００当量、好ましくは３〜５０当量の範囲で用いられる。触媒はモノマー１重量部に対して、１／１０，０００〜１重量部、好ましくは１／１，０００〜１／２重量部の範囲で用いられる。反応は、反応温度２００〜３００℃で行い、基−Ｏ−Ｒ20から基−Ｏ−（Ｙ1−Ｏ）m−Ｈへのエステル交換終了後は、ＨＯ−（Ｙ1−Ｏ）m−Ｈの脱離による重合を促進するため、減圧下で反応させることが好ましい。また、ＨＯ−（Ｙ1−Ｏ）m−Ｈと共沸可能な１−クロロナフタレン等の高沸点溶剤を用いて、常圧下でＨＯ−（Ｙ1−Ｏ）m−Ｈを共沸で除きながら反応させることもできる。
【０１８０】
また、次のようにしてポリエステルを合成することができる。上記それぞれの場合において、２価アルコール類を過剰に加えて反応させることによって下記一般式（ＩＩ−４）で示される化合物を生成した後、この化合物を前記一般式（ＩＩ−３）で示したモノマーの代わりとして用いて上記と同様の方法で、２価カルボン酸または２価カルボン酸ハロゲン化物等と反応させればよく、それによってポリエステルを得ることができる。
【０１８１】
【化１４】
2005158561.tif 000122
【０１８２】
但し、一般式（ＩＩ−４）中、Ａ1は前記一般式（Ｉ−１）および（Ｉ−２）で示される構造から選択された少なくとも１種以上を表し、Ｙ1は２価のアルコール残基を表し、ｍは１〜５の整数を表す。
【０１８３】
４）電子輸送性化合物の導入は特に限定されるものではないが、次のような方法が挙げられる。すなわち、Ａ’が水酸基の場合、電子輸送性化合物のモノカルボン酸を共重合させるか、ポリマーの重合反応後の電子輸送性化合物にモノカルボン酸を仕込んで反応させ導入することができる。
また、Ａ’がハロゲンの場合、電子輸送性化合物のモノ酸塩化物を共重合させるか、ポリマーの重合反応後、電子輸送性化合物のモノ酸塩化物を仕込んで反応させ導入することができる。Ａ′が−Ｏ−Ｒ20の場合には、電子輸送性化合物のモノエステルを共重合させるか、ポリマーの重合反応後、電子輸送性化合物のモノエステルを仕込んで反応させ導入することができる。
【０１８４】
ＩＩ）ポリエーテルの場合
本発明に用いられる非共役系高分子が、前記一般式（ＩＩＩ−１）で示されるようなポリエーテルである場合は、下記一般式（ＩＩＩ−２）で示されるヒドロキシル基を有する化合物を分子間で縮合させることによって、容易に製造することができる。
【０１８５】
【化１５】
2005158561.tif 000123
【０１８６】
但し、一般式（ＩＩＩ−２）において、Ａ1は前記一般式（Ｉ−１）および（Ｉ−２）で示される構造から選択された少なくとも１種以上を表す。
前記一般式（ＩＩＩ−１）で示されるようなポリエーテルは、具体的には例えば、以下のように合成することができる。
【０１８７】
１）上記ポリエーテルは、上記一般式（ＩＩＩ−２）のようにＡ1で示される構造の両端に２個のヒドロキシル基を有するモノマーを加熱脱水縮合する方法によって上記電荷輸送性ポリエーテルを合成することができる。この場合、無溶媒でモノマーを加熱溶融し、水の脱離による重合反応を促進させるために減圧下で反応させることが望ましい。また、溶媒を使用する場合は、水の除去のため、水と共沸する溶媒、例えば、トリクロロエタン、トルエン、クロロベンゼン、ジクロロベンゼン、ニトロベンゼン、１−クロロナフタレン等を用いることが有効であり、モノマー１当量に対して、１〜１００当量、好ましくは２〜５０当量の範囲で用いられる。反応温度は任意に設定できるが、重合中に生成する水を除去するために、溶媒の沸点で反応させるのが好ましい。重合が進まない場合には、反応系から溶媒を除去し、粘ちょう状態で加熱撹拌してもよい。
【０１８８】
２）上記ポリエーテルは、酸触媒として、ｐ−トルエンスルホン酸、塩酸、硫酸、トリフルオロ酢酸等のプロトン酸、あるいは塩化亜鉛等のルイス酸を用い脱水縮合する方法によって合成することもできる。この場合、モノマー１当量に対して、酸触媒を１〜１／１００００〜１／１０当量、好ましくは１／１０００〜１／５０当量の範囲で用いる。重合中に生成する水を除去するために、水と共沸可能な溶剤を用いるのが好ましい。溶剤としては、トルエン、クロロベンゼン、ジクロロベンゼン、ニトロベンゼン、１−クロロナフタレン等が有効であり、モノマー１当量に対して、１〜１００当量、好ましくは２〜５０当量の範囲で用いられる。反応温度は任意に設定できるが、重合中に生成する水を除去するために、溶剤の沸点で反応させることが好ましい。
【０１８９】
３）上記モノマーは、イソシアン化シクロヘキシル等のイソシアン化アルキル、シアンン化シクロヘキシル等のイソシアン化アルキル、シアン酸ｐ−トリルや２，２−ビス（４−シアナートフェニル）プロパン等のシアン酸エステル、ジクロロヘキシルカルボジイミド（ＤＣＣ）、トリクロロアセトニトリル等の縮合剤を用いる方法によっても合成することができる。
この場合、縮合剤は、モノマー１当量に対して、１／２〜１０当量、好ましくは１〜３当量の範囲で用いられる。溶剤として、トルエン、クロロベンゼン、ジクロロベンゼン、１−クロロナフタレン等が有効であり、モノマー１当量に対して、１〜１００当量、好ましくは２〜５０当量の範囲で用いられる。反応温度は任意に設定できるが、室温から溶剤の沸点で反応させることが好ましい。ポリエステルに関する１）、２）および３）項に説明する合成法のうち、異性化や副反応が起こりにくいことから、合成法１）または３）が好ましい。特に、合成法３）は反応条件がより穏和なことからより好ましい。
【０１９０】
反応終了後、溶剤を用いなかった場合は溶解可能な溶剤に溶解させる。溶剤を用いた場合には、そのまま、メタノール、エタノール等のアルコール類や、アセトン等の非共役系高分子が溶解しにくい貧溶剤中に滴下し、ポリエーテルを析出させ、ポリエーテルを分離した後、水や有機溶剤で十分に洗浄し、乾燥させる。さらに必要であれば、適当な有機溶剤に溶解させ、貧溶剤中に滴下し、モノマーを析出させる再沈澱処理を繰り返してもよい。再沈澱処理の際には、メカニカルスターラー等で、効率よく撹拌しながら行うことが好ましい。再沈澱処理の際にポリエーテルを溶解させる溶剤は、ポリエーテル１当量に対して、１〜１００当量、好ましくは２〜５０当量の範囲で用いられる。また、貧溶剤はポリエーテル１当量に対して、１〜１０００当量、好ましくは１０〜５００当量の範囲で用いられる。さらに、上記反応において、モノマーを２種以上、好ましくは２〜５種、さらに好ましくは２〜３種用いることにより、共重合ポリマーの合成も可能である。異種のモノマーを共重合することによって、電気特性、成膜性、溶解性および蛍光特性を制御することができる。
【０１９１】
ポリエーテルの重合度は、低すぎると成膜性に劣り、強固な膜が得られにくく、また、高すぎると溶剤への溶解度が低くなり、加工性が悪くなる場合があるため、５〜５０００の範囲内が好ましく、１０〜３０００の範囲内がより好ましく、１５〜１０００の範囲内がさらに好ましい。
【０１９２】
また、電子輸送性化合物の導入は、特に限定されるものではないが、次のような方法が挙げられる。すなわち、末端のヒドロキシル基を、電子輸送性化合物のモノ酸塩化合物によるアシル化、電子輸送性化合物のモノイソシアネートによるウレタン残基を導入する方法が適用できる。
【０１９３】
ＩＩＩ）ポリウレタンの場合
本発明に用いられる非共役系高分子が、前記一般式（ＩＶ−１）または（ＩＶ−２）で示されるようなポリウレタンである場合は、下記一般式（ＩＶ−３）〜（ＩＶ−６）で表されるモノマーを、例えば、第４版実験化学講座第２８巻（丸善、１９９２）、新高分子実験学第２巻（共立出版、１９９５）、等に記載された公知の方法で重合させることによって合成することができる。
【０１９４】
【化１６】
2005158561.tif 000124
【０１９５】
但し、一般式（ＩＶ−３）〜（ＩＶ−６）において、Ａ1は前記一般式（Ｉ−１）および（Ｉ−２）で示される構造から選択された少なくとも１種を表す。
具体的には、例えば、一般式（ＩＶ−３）および（ＩＶ−４）で示されるモノマーを用いる場合には、ポリウレタンは、次のようにして合成することができる。
【０１９６】
モノマーが一般式（ＩＶ−３）で示される２価アルコールの場合には、ＯＣＮ−Ｙ2−ＮＣＯで示されるジイソシアネート類と当量混合し、またモノマーが一般式（ＩＶ−４）で示されるジイソシアネート類の場合には、ＨＯ−Ｙ2−ＯＨで示される２価アルコール類と当量混合し、重付加する。
【０１９７】
触媒としては、ジラウリル酸ジブチルスズ（ＩＩ）、二酢酸ジブチルスズ（ＩＩ）、ナフテン酸鉛等の有機金属化合物といった通常の重付加によるポリウレタン合成反応に用いるものが使用できる。また、芳香族系のジイソシアネートをポリウレタンの合成に用いる場合には、トリエチレンジアミン等の第三アミンを触媒として用いる事ができる。これら有機金属化合物と第３アミンは触媒として混合して用いても良い。
【０１９８】
触媒の量は、モノマー１重量部に対して、１／１０，０００〜１／１０重量部、好ましくは１／１，０００〜１／５０重量部の範囲で用いられる。溶剤は、モノマーとジイソシアネート、もしくは、２価アルコール類を溶解するものであれば、任意の溶剤を用いることができるが、反応性の点から極性の低い溶媒やアルコールとの水素結合を生じない溶媒を用いることが好ましく、トルエン、クロロベンゼン、ジクロロベンゼン、１−クロロナフタレン等が有効である。溶剤の量は、モノマー１重量部に対して、１〜１００重量部、好ましくは２〜５０重量部の範囲で用いられる。反応温度は任意に設定できる。
【０１９９】
反応終了後は、反応溶液をそのまま、メタノール、エタノール等のアルコール類や、アセトン等のポリマーが溶解しにくい貧溶剤中に滴下し、得られたポリウレタンを析出させて分離した後、水や有機溶剤で十分洗浄し、乾燥させる。更に、必要であれば適当な有機溶剤に溶解させ、貧溶剤中に滴下し、ポリウレタンを析出させる再沈殿処理を繰り返してもよい。再沈殿処理の際には、メカニカルスターラー等で、効率よく撹拌しながら行うことが好ましい。再沈殿処理の際にポリウレタンを溶解させる溶剤は、ポリウレタン１重量部に対して、１〜１００重量部、好ましくは２〜５０重量部の範囲で用いられる。また、貧溶剤は電荷輸送性ポリウレタン１重量部に対して、１〜１，０００重量部、好ましくは１０〜５００重量部の範囲で用いられる。
【０２００】
一方、一般式（ＩＶ−５）および（ＩＶ−６）で示されるモノマーを用いる場合には、ポリウレタンは、次のようにして合成することができる。
モノマーが一般式（ＩＶ−５）で示されるビスクロロホルメートの場合には、2ＨＮ−Ｙ2−ＮＨ2で示されるジアミン類と当量混合し、またモノマーが一般式（ＩＶ−６）で示されるジアミン類の場合には、ＣｌＯＣＯ−Ｙ2−ＯＣＯＣｌで示されるビスクロロホルメート類と当量混合し、重縮合する。
【０２０１】
溶剤としては、塩化メチレン、ジクロロエタン、トリクロロエタン、テトラヒドロフラン（ＴＨＦ）、トルエン、クロロベンゼン、１−クロロナフタレン等が有効であり、モノマー１重量部に対して、１〜１００重量部、好ましくは２〜５０重量部の範囲で用いられる。反応温度は任意に設定できる。重合後は、前述のように再沈殿処理により精製する。
【０２０２】
また、2ＨＮ−Ｙ2−ＮＨ2で示されるジアミン類が塩基性度の高い場合には、界面重合法も用いることができる。すなわち、ジアミン類を水に加え、当量の酸を加えて溶解させた後、激しく撹拌しながらジアミン類と前述の一般式（ＩＶ−５）で示される当量のモノマー溶液を加えることによって重合できる。この際、水はジアミン類１重量部に対して、１〜１，０００重量部、好ましくは１０〜５００重量部の範囲で用いられる。
【０２０３】
モノマーを溶解させる溶剤としては、塩化メチレン、ジクロロエタン、トリクロロエタン、トルエン、クロロベンゼン、１−クロロナフタレン等が有効である。反応温度は任意に設定でき、反応を促進するために、アンモニウム塩、スルホニウム塩等の相間移動触媒を用いることが効果的である。相間移動触媒は、モノマー１重量部に対して、０．１〜１０重量部、好ましくは０．２〜５重量部の範囲で用いられる。
【０２０４】
また、電子輸送性化合物の導入は、特に限定されるものではないが、次のような方法が挙げられる。一般式（ＩＶ−３）で示されるモノマーを用いる場合、電子輸送性化合物の１価アルコールを共重合もしくは、ポリマーの重合反応後、電子輸送性化合物の１価アルコールを仕込んで反応させ導入することができる。
【０２０５】
一般式（ＩＶ−４）で示されるモノマーを用いる場合、電子輸送性化合物のモノイソシアネートを共重合もしくは、ポリマーの重合反応後、電子輸送性化合物のモノイソシアネートを仕込んで反応させ導入することができる。
一般式（ＩＶ−５）で示されるモノマーを用いる場合、電子輸送性化合物の１価カルボン酸を共重合もしくは、ポリマーの重合反応後、電子輸送性化合物の１価カルボン酸を仕込んで反応させ導入することができる。
一般式（ＩＶ−６）で示されるモノマーを用いる場合、電子輸送性化合物のモノアミンを共重合もしくは、ポリマーの重合反応後、電子輸送性化合物のモノアミンを仕込んで反応させ導入することができる。
【０２０６】
次に、本発明の有機電界発光素子の層構成について詳記する。
本発明の有機電界発光素子は、少なくとも一方が透明または半透明である一対の電極と、それら電極間に挾持された発光層を含む一つまたは複数の有機化合物層により構成されるものであり、前記有機化合物層に上記に説明したような非共役系高分子が含まれるものであればその層構成は特に限定されない。
本発明の有機電界発光素子において、有機化合物層が単層の場合は、有機化合物層が電荷輸送機能を持つ発光層を意味し、この電荷輸送機能を持つ発光層が前記非共役系高分子を含有する。
【０２０７】
一方、有機化合物層が複数層構成の場合（即ち、各層が異なる機能を有する機能分離型の場合）は、少なくともいずれか一層が発光層からなり、この発光層は電荷輸送機能を持つ発光層であってもよい。この場合、前記発光層あるいは前記電荷輸送機能を持つ発光層と、その他の層からなる層構成の具体例としては、発光層と、電子輸送層および／または電子注入層と、から構成される層構成（１）、正孔輸送層および／または正孔注入層と、発光層と、電子輸送層および／または電子注入層と、から構成される層構成（２）、正孔輸送層および／または正孔注入層と、電荷輸送機能を持つ発光層と、から形成される層構成（３）が挙げれられ、これら層構成（１）〜（３）の発光層及び電荷輸送機能を持つ発光層以外の層は、電荷輸送層や電荷注入層としての機能を有する。
【０２０８】
なお、層構成（１）〜（３）のいずれの層構成においても、いずれか一層に前記非共役系高分子が含まれていればよいが、層構成（１）および（２）においては発光層に非共役系高分子が含有されていることが好ましく、層構成（３）においては、電荷輸送機能を持つ発光層に非共役系高分子が含まれていることが好ましい。
【０２０９】
また、電荷輸送機能を持つ発光層、正孔輸送層、正孔注入層、電子輸送層、電子注入層は、前記非共役系高分子以外の電荷輸送性化合物（正孔輸送材料、電子輸送材料）を更に含んでもよい。このような電荷輸送性化合物の詳細については、後述する。
【０２１０】
以下、図面を参照しつつ、より詳細に説明するが、これに限定されるわけではない、
図１〜図４は、本発明の有機電界発光素子の層構成を説明するための模式的断面図であって、図１、図２、図４の場合は、有機化合物層が複数層からなる場合の一例であり、図３の場合は，有機化合物層が１つ層からなる場合の例を示したものである。なお、図１〜図４において、同様の機能を有するものは同じ符号を付して説明する。
【０２１１】
図１に示す有機電界発光素子は、透明絶縁体基板１上に、透明電極２、発光層４、電子輸送層および／または電子注入層５、背面電極７がこの順に積層されたものである。但し、符号５で示される層が、電子輸送層および電子注入層からなる場合には、発光層４の背面電極７側に、電子輸送層、電子注入層、背面電極７がこの順に積層される。
【０２１２】
図２に示す有機電界発光素子は、透明絶縁体基板１上に、透明電極２、正孔輸送層および／または正孔注入層３、発光層４、電子輸送層および／または電子注入層５、背面電極７がこの順に積層されたものである。但し、符号３で示される層が、正孔輸送層および正孔注入層からなる場合には、透明電極２の背面電極７側に、正孔注入層、正孔輸送層、発光層４がこの順に積層される。また、符号５で示される層が、電子輸送層および電子注入層からなる場合には、発光層４の背面電極７側に、電子輸送層、電子注入層、背面電極７がこの順に積層される。
【０２１３】
図３に示す有機電界発光素子は、透明絶縁体基板１上に、透明電極２、電荷輸送機能を持つ発光層６、背面電極７がこの順に積層されたものである。図４に示す有機電界発光素子は、透明絶縁体基板１上に、透明電極２、正孔輸送層および／または正孔注入層３、電荷輸送機能を持つ発光層６、背面電極７がこの順に積層されたものである。但し、符号３で示される層が、正孔輸送層および正孔注入層からなる場合には、透明電極２の背面電極７側に、正孔注入層、正孔輸送層、電荷輸送機能を持つ発光層６がこの順に積層される。
【０２１４】
図４に示す有機電界発光素子は、透明絶縁体基板１上に、透明電極２、正孔輸送層および／または正孔注入層３、発光層４、背面電極７がこの順に積層されたものである。但し、符号３で示される層が、正孔輸送層および正孔注入層からなる場合には、透明電極２の背面電極７側に、正孔注入層、正孔輸送層、発光層４がこの順に積層される。
以下、各々を詳しく説明する。
【０２１５】
図１から図４に示される有機電界発光素子の層構成の場合、透明絶縁体基板１は、発光を取り出すため透明なものが好ましく、ガラス、プラスチックフィルム等が用いられる。当該透明とは、可視領域の光の透過率が１０％以上であることを意味し、更に透過率が７５％以上であることが好ましい。透明電極２は、透明絶縁体基板と同様に発光を取り出すため透明であって、かつ正孔の注入を行うため仕事関数の大きなものが良く、仕事関数が４ｅＶ以上のものが好ましい。
【０２１６】
具体例として、酸化スズインジウム（ＩＴＯ）、酸化スズ（ＮＥＳＡ）、酸化インジウム、酸化亜鉛、酸化インジウム亜鉛等の酸化膜、および蒸着或いはスパッタされた金、白金、パラジウム等が用いられる。電極のシート抵抗は、低いほどが望ましく、数百Ω／□以下が好ましく、さらには１００Ω／□以下がより好ましい。また、透明絶縁体基板同様に、可視領域の光の透過率が１０％以上で、更に透過率が７５％以上であることが好ましい。
【０２１７】
また、有機電界発光素子の耐久性向上或いは発光効率の向上を目的として、本発明に用いられる非共役系高分子に対して正孔移動度を調節するための前記非共役系高分子以外の正孔輸送材料を０．１重量％ないし５０重量％の範囲で混合分散して形成されてもよい。このような正孔輸送材料としては、テトラフェニレンジアミン誘導体、トリフェニルアミン誘導体、カルバゾール誘導体、スチルベン誘導体、アリールヒドラゾン誘導体、ポルフィリン系化合物が挙げられるが、非共役系高分子との相溶性が良いことから、テトラフェニレンジアミン誘導体、トリフェニルアミン誘導体が好ましい。
【０２１８】
また、同様に、電子移動度を調整する場合は、非共役系高分子に対して電子輸送材料を０．１重量％から５０重量％の範囲で混合分散して形成されてもよい。このような電子輸送材料として、オキサジアゾール誘導体、ニトロ置換フルオレノン誘導体、ジフェノキノン誘導体、チオピランジオキシド誘導体、フルオレニリデンメタン誘導体等が挙げられる。
【０２１９】
また、正孔移動度および電子移動度の両方の調整が必要な場合は、非共役系高分子に正孔輸送材料および電子輸送材料の両方を一緒に混在させてもよい。
さらに、成膜性の向上、ピンホール防止等のため、適切な樹脂（ポリマー）、添加剤を加えても良い。具体的な樹脂としては、ポリカーボネート樹脂、ポリエステル樹脂、メタクリル樹脂、アクリル樹脂、ポリ塩化ビニル樹脂、セルロース樹脂、ウレタン樹脂、エポキシ樹脂、ポリススチレン樹脂、ポリビニルアセテート樹脂、スチレンブタジエン共重合体、塩化ビニルデン−アクリロニトリル共重合体、塩化ビニル−酢酸ビニル−無水マレイン酸共重合体、シリコン樹脂、ポリ−Ｎ−ビニルカルバゾール樹脂、ポリシラン樹脂、ポリチオフェン、ポリピロール等の導電性樹脂等を用いることができる。また、添加剤としては、公知の酸化防止剤、紫外線吸収剤、可塑剤等を用いることができる。
【０２２０】
また、発光強度の向上、色純度、発光スペクトルの調整にゲスト材料として異なる色素化合物をドーピングしてもよい。ドーピングされる色素化合物としては、有機低分子でもよいし、有機高分子でもよい。
ドーピングされる色素化合物が有機低分子である場合の好適な例としては、キレート型有機金属錯体、多核または縮合芳香環化合物、ペリレン誘導体、クマリン誘導体、スチリルアリーレン誘導体、シロール誘導体、オキサゾール誘導体、オキサチアゾール誘導体、オキサジアゾール誘導体等が、高分子の場合、ポリパラフェニレン誘導体、ポリパラフェニレンビニレン誘導体、ポリチオフェン誘導体、ポリアセチレン誘導体等が用いられる。好適な具体例として、下記の色素化合物（Ｖ−１）〜（Ｖ−１５）が用いられるが、これらに限られるものではない。なお、色素化合物（Ｖ−１３）から（Ｖ−１５）中、ｎおよびｘは１以上の整数を示す。
【０２２１】
【化１７】
2005158561.tif 000125
【０２２２】
【化１８】
2005158561.tif 000126
【０２２３】
色素化合物のドーピングの割合としては０．００１重量％〜４０重量％程度、好ましくは０．００１重量％〜１０重量％程度である。このようなドーピングに用いられる色素化合物としては、発光材料との相容性が良く、かつ発光層の良好な薄膜形成を妨げない有機化合物が用いられ、好適にはＤＣＭ誘導体、キナクリドン誘導体、ルブレン誘導体、ポルフィリン等が用いられる。好適な具体例として、下記の色素化合物（ＶＩ−１）〜（ＶＩ−４）があげられるが、これらに限られるものではない。
【０２２４】
【化１９】
2005158561.tif 000127
【０２２５】
図１から図４に示される有機電界発光素子の層構成の場合、背面電極７には、真空蒸着可能で、電子注入を行うため仕事関数の小さな金属、金属酸化物、金属フッ化物等が使用される。金属としてはマグネシウム、アルミニウム、金、銀、インジウム、リチウム、カルシウムおよびこれらの合金が挙げられる。金属酸化物としては、酸化リチウム、酸化マグネシウム、酸化アルミニウム、酸化スズインジウム、酸化スズ、酸化インジウム、酸化亜鉛、酸化インジウム亜鉛等が挙げられる。また、金属フッ化物としては、フッ化リチウム、フッ化マグネシウム、フッ化ストロンチウム、フッ化カルシウム、フッ化アルミニウムが挙げられる。また、背面電極７上には、さらに水分や酸素による有機電界発光素子の劣化を防ぐために保護層を設けてもよい。
【０２２６】
具体的な保護層の材料としては、Ｉｎ、Ｓｎ、Ｐｂ、Ａｕ、Ｃｕ、Ａｇ、Ａｌ等の金属、ＭｇＯ、ＳｉＯ2、ＴｉＯ2等の金属酸化物、ポリエチレン樹脂、ポリウレア樹脂、ポリイミド樹脂等の樹脂が挙げられる、保護層の形成には、真空蒸着法、スパッタリング法、プラズマ重合法、ＣＶＤ法、コーテング法が適用できる。
【０２２７】
これら図１から図４に示される有機電界発光素子は、まず透明電極２の上に各有機電界発光素子の層構成に応じた個々の層を順次形成することにより作製される。
なお、正孔輸送層及び／又は正孔注入層３、発光層４、電子輸送層及び／又は電子注入層５、或いは、電荷輸送機能を持つ発光層６は、上記各材料を真空蒸着法、もしくは、適切な有機溶媒に溶解或いは分散し、得られた塗布液を用いて前記透明電極上にスピンコーティング法、キャスト法、ディップ法等により形成される。
【０２２８】
また、正孔輸送層および／または正孔注入層３、発光層４、電子輸送層および／または電子注入層５、並びに、電荷輸送機能を持つ発光層６の膜厚は、各々１０μｍ以下、特に０．００１から５μｍの範囲であることが好ましい。上記各材料（前記非共役系高分子、発光材料等）の分散状態は分子分散状態でも微結晶などの微粒子状態でも構わない。塗布液を用いた成膜法の場合、分子分散状態とするために分散溶媒は上記各材料の分散性及び溶解性を考慮して選択する必要がある。微粒子状に分散するためには、ボールミル、サンドミル、ペイントシャイカー、アトライター、ホモジナイザー、超音波法等が利用できる。
【０２２９】
そして、最後に、図１および図２に示す有機電界発光素子の場合には、電子輸送層および／または電子注入層５の上に背面電極７を真空蒸着法、スパッタリング法等により形成することにより本発明の有機電界発光素子が完成される。また、図３および図４に示す有機電界発光素子の場合には、電荷輸送機能を持つ発光層６の上に背面電極７を真空蒸着法、スパッタリング法等により形成することにより本発明の有機電界発光素子が完成される。
【実施例】
【０２３０】
以下、本発明を、実施例を挙げてさらに具体的に説明する。但し、本発明は以下の実施例に限定されるものではない。
【０２３１】
（実施例１）
ガラス基板上に形成されたＩＴＯ膜付きガラス基板（三容真空社製）を短冊状のフォトマスクを用いて、ＩＴＯ膜をフォトリソグラフィによりパターニングし、さらにエッチング処理することにより短冊状のＩＴＯ電極（幅２ｍｍ）を形成した。次に、このＩＴＯ電極付きガラス基板を中性洗剤、純水、アセトン（電子工業用、関東化学製）およびイソプロパノール（電子工業用、関東化学製）で超音波を各５分間加えて洗浄した後、スピンコーターで乾燥させた。その後、紫外線オゾン洗浄した。
【０２３２】
次に、ＩＴＯ電極付き基板のＩＴＯ電極面上に、非共役系高分子〔例示化合物（１１）〕を５重量％含むジクロロエタンを目開き０．１μｍのＰＴＦＥフィルターで濾過した溶液を、スピンコーター法により塗布し、厚さ０．１００μｍの電荷輸送層機能を持つ発光層を形成した。
最後に、電荷輸送層機能を持つ発光層表面に、短冊状の穴が設けられている金属性マスクを設置した後、Ｍｇ−Ａｇ合金を共蒸着により蒸着して、２ｍｍ幅、０．１５μｍ厚の背面電極をＩＴＯ電極と交差するように形成した。形成された有機電界発光素子の有効面積は０．０４ｃｍ2であった。
【０２３３】
（実施例２）
実施例１に用いた非共役系高分子〔例示化合物（１１）〕１重量部と、ポリ（Ｎ−ビニルカルバゾール）４重量部と、前記色素化合物（Ｖ−１）０．０２重量部と、からなる混合物を１０重量％含むジクロロエタンを目開き０．１μｍのＰＴＦＥフィルターで濾過した溶液を調整した。
【０２３４】
次に、実施例１と同様に作製し洗浄したＩＴＯ電極付きガラス基板のＩＴＯ電極が設けられた側の面に、上記の溶液を、スピンコーター法により塗布し、膜厚約０．１１０μｍの電荷輸送機能を持つ発光層を形成し、充分乾燥させた。最後に、電荷輸送機能を持つ発光層表面に、実施例１と同様にＭｇ−Ａｇ合金を共蒸着により蒸着して、２ｍｍ幅、０．１５μｍ厚の背面電極をＩＴＯ電極と交差するように形成した。形成された有機電界発光素子の有効面積は０．０４ｃｍ2であった。
【０２３５】
（実施例３）
実施例１と同様に作製し洗浄したＩＴＯ電極付きガラス基板のＩＴＯ電極が設けられた側の面に、実施例１同様に正孔輸送層兼発光層として、非共役系高分子〔例示化合物（１２）〕を厚さが０．０５０μｍとなるように形成した。
次に、層の表面に、前記色素化合物（Ｖ−１）および前記色素化合物（ＶＩ−１）を含む厚さ０．０６５μｍの発光層を真空蒸着法により形成し、さらに、発光層の表面に電子輸送層として下記に示す化合物（ＶＩＩ−１）を厚さが０．０３０μｍとなるように真空蒸着法により形成した。
【０２３６】
最後に、電子輸送層の表面に、実施例１と同様にＭｇ−Ａｇ合金を共蒸着により蒸着して、２ｍｍ幅、０．１５μｍ厚の背面電極をＩＴＯ電極と交差するように形成した。形成された有機電界発光素子の有効面積は０．０４ｃｍ2であった。
【０２３７】
【化２０】
2005158561.tif 000128
【０２３８】
（実施例４）
実施例１で用いた例示化合物（１１）の代わりに例示化合物（６７）を用いた以外は、実施例１と同様にして有機電界発光素子を作製した。
【０２３９】
（実施例５）
実施例２で用いた例示化合物（１１）の代わりに例示化合物（８８）を用いた以外は、実施例２と同にして有機電界発光素子を作製した。
【０２４０】
（実施例６）
実施例３で用いた例示化合物（１２）の代わりに例示化合物（１０８）を用いた以外は、実施例３と同様にして有機電界発光素子を作製した。
【０２４１】
（実施例７）
実施例３で用いた例示化合物（１２）の代わりに例示化合物（１１１）を用いた以外は、実施例３と同様にして有機電界発光素子を作製した。
【０２４２】
（実施例８）
実施例３で用いた例示化合物（１２）の代わりに例示化合物（１６６）を用いた以外は、実施例３と同様にして有機電界発光素子を作製した。
【０２４３】
（実施例９）
実施例３で用いた例示化合物（１２）の代わりに例示化合物（１８５）を用いた以外は、実施例３と同様にして有機電界発光素子を作製した。
【０２４４】
（実施例１０）
実施例３で用いた例示化合物（１２）の代わりに例示化合物（１９４）を用いた以外は、実施例３と同様にして有機電界発光素子を作製した。
【０２４５】
（比較例１）
ポリビニルカルバゾール（ＰＶＫ）を２重量％含むジクロロエタンを目開き０．１μｍのＰＴＦＥフィルターで濾過した溶液を調整した。次に、実施例１と同様に作製し洗浄したＩＴＯ電極付きガラス基板のＩＴＯ電極が設けられた側の面に、上記の溶液をディップ法により塗布して膜厚０．０６μｍの正孔輸送層を形成し、十分乾燥させた。次に、発光材料として前記色素化合物（Ｖ−１）より構成される膜厚０．０５μｍの発光層を真空蒸着法により形成した。
最後に、この発光層表面に、実施例１と同様にＭｇ−Ａｇ合金を共蒸着により蒸着して、２ｍｍ幅、０．１５μｍ厚の背面電極をＩＴＯ電極と交差するように形成した。形成された有機ＥＬ素子の有効面積は０．０４ｃｍ2であった。
【０２４６】
（比較例２）
ポリビニルカルバゾール（ＰＶＫ）を２重量部、発光材料として前記色素化合物（ＶＩ−１）を０．１重量部、電子輸送材料として前記化合物（ＶＩＩ−１）を１重量部を混合し、この混合物を１０重量％含むジクロロエタン溶液を目開き０．１μｍのＰＴＦＥフィルターで濾過した溶液を調整した。
【０２４７】
次に、実施例１と同様に作製し洗浄したＩＴＯ電極付きガラス基板のＩＴＯ電極が設けられた側の面に、上記の溶液を、ディップ法により塗布して膜厚０．１５μｍの電荷輸送機能を有する発光層を形成し、十分乾燥させた。最後に、この電荷輸送機能を有する発光層表面に、実施例１と同様にＭｇ−Ａｇ合金を共蒸着により蒸着して、２ｍｍ幅、０．１５μｍ厚の背面電極をＩＴＯ電極と交差するように形成した。形成された有機ＥＬ素子の有効面積は０．０４ｃｍ2であった。
【０２４８】
−評価−
以上のように作製した有機ＥＬ素子を、真空中（１３３．３×１０-3Ｐａ）でＩＴＯ電極側をプラス、Ｍｇ−Ａｇ背面電極側をマイナスとして直流電圧を印加し、発光について測定を行い、このときの最高輝度、および発光色を評価した。それらの結果を表１０８に示す。また、乾燥窒素雰囲気中で有機ＥＬ素子の発光寿命の測定を行った。発光寿命の評価は、初期輝度が１００ｃｄ／ｍ2となるように電流値を設定し、定電流駆動により輝度が初期値から半減するまでの時間を素子寿命（ｈｏｕｒ）とした。この時の駆動電流密度を素子寿命と共に表１０８に示す
【０２４９】
【表１０８】
2005158561.tif 000129
【図面の簡単な説明】
【０２５０】
【図１】本発明の有機電界発光素子の層構成の一例を示した概略構成図である。
【図２】本発明の有機電界発光素子の層構成の一例を示した概略構成図である。
【図３】本発明の有機電界発光素子の層構成の一例を示した概略構成図である。
【図４】本発明の有機電界発光素子の層構成の一例を示した概略構成図である。
【符号の説明】
【０２５１】
１  透明絶縁体基板
２  透明電極
３  正孔輸送層および／または正孔注入層
４  発光層
５  電子輸送層および／または電子注入層
６  電荷輸送機能を持つ発光層
７  背面電極
【図１】
2005158561.tif 000134
【図２】
2005158561.tif 000135
【図３】
2005158561.tif 000136
【図４】
2005158561.tif 000137